(57)【要約】【課題】本発明は、転位欠陥の少ない良質の大口径｛０００１｝面ウェハを、再現性良く製造し得るための炭化珪素単結晶育成用種結晶と炭化珪素単結晶インゴット及びその製造方法を提供する。【解決手段】成長面に溝を有する炭化珪素単結晶育成用種結晶であって、前記溝が幅２ｍｍ未満の矩形の溝であること、あるいは溝の構成面の少なくとも一部が｛０００１｝面から１５°以上７５°以下の傾角を持った面であること、を特徴とする炭化珪素単結晶育成用種結晶、及び、これを用いた炭化珪素単結晶インゴットとその製造方法である。【選択図】なし【特許請求の範囲】
【請求項１】
成長面に矩形の溝を有する炭化珪素単結晶育成用種結晶であって、前記溝の幅が１μｍ以上２ｍｍ未満であることを特徴とする炭化珪素単結晶育成用種結晶。
【請求項２】
前記溝の深さを溝の幅で除した値で定義される溝のアスペクト比が０．１以上３以下である請求項１に記載の炭化珪素単結晶育成用種結晶。
【請求項３】
前記溝が種結晶の成長面上に占める面積割合が５％以上９５％以下である請求項１に記載の炭化珪素単結晶育成用種結晶。
【請求項４】
成長面に溝を有する炭化珪素単結晶育成用種結晶であって、前記溝の構成面の少なくとも一部が｛０００１｝面から１５°以上７５°以下の傾角を持った面であることを特徴とする炭化珪素単結晶育成用種結晶。
【請求項５】
前記傾角が３０°以上６０°以下である請求項４記載の炭化珪素単結晶育成用種結晶。
【請求項６】
前記溝の幅が１μｍ以上２ｍｍ以下である請求項４記載の炭化珪素単結晶育成用種結晶。
【請求項７】
前記溝の深さを溝の幅で除した値で定義される溝のアスペクト比が０．１以上５以下である請求項４記載の炭化珪素単結晶育成用種結晶。
【請求項８】
前記溝が種結晶の成長面上に占める面積割合が５％以上１００％以下である請求項４記載の炭化珪素単結晶育成用種結晶。
【請求項９】
前記種結晶の口径が４０ｍｍ以上３００ｍｍ以下である請求項１〜８の何れか一つに記載の炭化珪素単結晶育成用種結晶。
【請求項１０】
昇華再結晶法により種結晶上に炭化珪素単結晶を成長させる工程を包含する炭化珪素単結晶の製造方法であって、前記種結晶として請求項１〜９の何れか一つに記載の種結晶を用いることを特徴とする炭化珪素単結晶の製造方法。
【請求項１１】
請求項１０に記載の製造方法により炭化珪素単結晶を成長させて得られた炭化珪素単結晶インゴットであって、該インゴットの口径が５０ｍｍ以上３００ｍｍ以下であることを特徴とする炭化珪素単結晶インゴット。
【請求項１２】
請求項１１に記載の炭化珪素単結晶インゴットであって、該インゴット中の貫通転位密度が１×１０４ｃｍ−２以下であることを特徴とする炭化珪素単結晶インゴット。
【請求項１３】
請求項１１又は１２に記載の炭化珪素単結晶インゴットを切断および研磨してなる炭化珪素単結晶基板。
【請求項１４】
請求項１３記載の炭化珪素単結晶基板に、炭化珪素薄膜をエピタキシャル成長してなる炭化珪素エピタキシャルウェハ。
【請求項１５】
請求項１３記載の炭化珪素単結晶基板に、窒化ガリウム、窒化アルミニウム、窒化インジウム又はこれらの混晶をエピタキシャル成長してなる薄膜エピタキシャルウェハ。
【発明の詳細な説明】
【技術分野】
【０００１】
本発明は、炭化珪素単結晶及びその製造方法に係わり、特に、電子デバイスの基板ウェハとなる良質で大型の単結晶インゴット及びその製造方法に関するものである。
【背景技術】
【０００２】
炭化珪素（ＳｉＣ）は、耐熱性及び機械的強度にも優れ、放射線に強い等の物理的、化学的性質から耐環境性半導体材料として注目されている。また、近年、青色から紫外にかけての短波長光デバイス、高周波・高耐圧電子デバイス等の基板ウェハとしてＳｉＣ単結晶ウェハの需要が高まっている。しかしながら、大面積を有する高品質のＳｉＣ単結晶を、工業的規模で安定に供給し得る結晶成長技術は、未だ確立されていない。それゆえ、ＳｉＣは、上述のような多くの利点及び可能性を有する半導体材料であるにもかかわらず、その実用化が阻まれていた。
【０００３】
従来、研究室程度の規模では、例えば昇華再結晶法（レーリー法）でＳｉＣ単結晶を成長させ、半導体素子の作製が可能なサイズのＳｉＣ単結晶を得ていた。しかしながら、この方法では、得られる単結晶の面積が小さく、その寸法及び形状を高精度に制御することは困難である。また、ＳｉＣが有する結晶多形及び不純物キャリア濃度の制御も容易ではない。また、化学気相成長法（ＣＶＤ法）を用いて、珪素（Ｓｉ）等の異種基板上にヘテロエピタキシャル成長させることにより、立方晶のＳｉＣ単結晶を成長させることも行われている。この方法では、大面積の単結晶は得られるが、基板との格子不整合が約２０％あることにより、積層欠陥等の結晶欠陥が入り易く、高品質のＳｉＣ単結晶を得ることは難しい。
【０００４】
これらの問題点を解決するために、ＳｉＣ単結晶｛０００１｝面ウェハを種結晶として用いて昇華再結晶を行う改良型のレーリー法（以下、改良レーリー法）が提案され（非特許文献１）、多くの研究機関で実施されている。この方法では、種結晶を用いているため結晶の核形成過程が制御でき、また、不活性ガスにより雰囲気圧力を１００Ｐａから１５ｋＰａ程度に制御することにより結晶の成長速度等を再現性良くコントロールできる。
【０００５】
図１を用いて改良レーリー法の原理を説明する。種結晶２１となるＳｉＣ単結晶と原料となるＳｉＣ結晶粉末２２は坩堝２３（通常黒鉛製）の中に収納され、アルゴン等の不活性ガス雰囲気中（１３３〜１３．３ｋＰａ）で、２０００〜２４００℃に加熱される。この際、原料のＳｉＣ結晶粉末２２に比べ、種結晶２１がやや低温になるように、温度勾配が設定される。原料のＳｉＣ結晶粉末２２は昇華後、濃度勾配（温度勾配により形成される）により種結晶１に向かって拡散、輸送される。単結晶成長は、種結晶２１に到着した原料ガスが種結晶２１上で再結晶化することにより実現される。この際、結晶の抵抗率は、不活性ガスからなる雰囲気中に不純物ガスを添加する、あるいはＳｉＣ結晶粉末２２中に不純物元素あるいはその化合物を混合することにより、制御可能である。ＳｉＣ単結晶中の置換型不純物として代表的なものに、窒素（ｎ型）、ホウ素（ｐ型）、アルミニウム（ｐ型）がある。改良レーリー法を用いれば、ＳｉＣ単結晶の結晶多形（６Ｈ型、４Ｈ型、１５Ｒ型等）及び形状、キャリア型及び濃度を制御しながら、ＳｉＣ単結晶を成長させることができる。
【０００６】
現在、上記の改良レーリー法で作製したＳｉＣ単結晶から口径２インチ（５０．８ｍｍ）から３インチ（７６．２ｍｍ）のＳｉＣ単結晶ウェハが切り出され、エピタキシャル薄膜成長、デバイス作製に供されている。しかしながら、これらのＳｉＣ単結晶ウェハには、成長方向（結晶ｃ軸方向）に貫通するマイクロパイプ欠陥、転位欠陥が１０４ｃｍ−２程度含まれており、高性能のデバイス製造を妨げていた。
【０００７】
上記したように、従来の技術で作られたＳｉＣ単結晶にはマイクロパイプ欠陥や貫通転位欠陥が多量に含まれていた。これらの欠陥は、非特許文献２によれば、結晶成長方向であるｃ軸にほぼ平行に伸びている。これらは、種結晶中に既に存在していたものが成長結晶中に引き継がれたものと、結晶成長初期に何らかの原因（異種ポリタイプ混在、３次元核発生、熱応力等）で新たに導入されたものの２つに大別される。さらに、これらの欠陥は素子を作製した際に、特に高耐圧素子で漏れ電流を引き起こし、その低減はＳｉＣ単結晶のデバイス応用上最重要課題の一つとされている。
【０００８】
このｃ軸方向にほぼ平行に伝播するマイクロパイプ欠陥及び貫通転位欠陥は、｛０００１｝面に垂直な面を種結晶として用いて、＜０００１＞ｃ軸方向と垂直方向にＳｉＣ単結晶を成長させることにより、完全に防止できることが、非特許文献２に開示されている。この方法では、成長したインゴットからデバイス作製に有用な｛０００１｝面ウェハを取り出そうとした場合、インゴットを成長方向に切断する必要がある。しかしながら、非特許文献３に示されているように、通常、インゴットの成長方向への大型化は容易ではなく、成長インゴットは径方向に比べ成長方向に短い形状となっている。このため、インゴットを成長方向に切断すると、大口径化の観点では極めて不利になる。
【０００９】
一方、特許文献１には、低マイクロパイプ欠陥密度の大口径ＳｉＣ単結晶の製造方法が記載されている。同公報では種結晶の成長表面に幅２ｍｍ以上の矩形の溝を形成することによって、溝内にｃ軸に垂直方向の結晶成長を誘起し、その後、溝部が埋められた後、結晶をｃ軸方向に成長させることによって、マイクロパイプ欠陥の発生及び伝播を防止できることが記載されている。
【特許文献１】特開２００２−１２１０９９号公報
【非特許文献１】Ｙｕ．  Ｍ．  Ｔａｉｒｏｖ  ａｎｄ  Ｖ．  Ｆ．  Ｔｓｖｅｔｋｏｖ，  Ｊｏｕｒｎａｌ  ｏｆ  Ｃｒｙｓｔａｌ  Ｇｒｏｗｔｈ，  Ｖｏｌ．５２  （１９８１）  ｐｐ．１４６〜１５０
【非特許文献２】Ｊ．  Ｔａｋａｈａｓｈｉ  ｅｔ  ａｌ．，  Ｊｏｕｒｎａｌ  ｏｆ  Ｃｒｙｓｔａｌ  Ｇｒｏｗｔｈ，  Ｖｏｌ．１６７  （１９９６）  ｐｐ．５９６〜６０６
【非特許文献３】古賀  他、真空、Ｖｏｌ．３０  （１９８７）  ｐｐ．８８６〜８９２
【発明の開示】
【発明が解決しようとする課題】
【００１０】
先に述べた特許文献１に記載されている方法も含めて、現在までに種々のマイクロパイプ欠陥低減法が確立され、低マイクロパイプ密度（ウェハ全面平均で５ｃｍ−２以下）のＳｉＣ単結晶基板が市販されるに至っている。しかしながら、ｃ軸方向に貫通する転位欠陥に関しては、その低減法が未だ確立されておらず、大きな問題となっている。
【００１１】
本発明は、上記事情に鑑みてなされたものであり、転位欠陥の少ない良質の大口径｛０００１｝面ウェハを、再現性良く製造し得るためのＳｉＣ単結晶育成用種結晶とＳｉＣ単結晶インゴット及びその製造方法等を提供するものである。
【課題を解決するための手段】
【００１２】
本発明は、以下ように構成される。
【００１３】
（１）  成長面に矩形の溝を有するＳｉＣ単結晶育成用種結晶であって、前記溝の幅が１μｍ以上２ｍｍ未満であることを特徴とするＳｉＣ単結晶育成用種結晶である。
【００１４】
（２）  前記溝の深さを溝の幅で除した値で定義される溝のアスペクト比が０．１以上３以下である（１）に記載のＳｉＣ単結晶育成用種結晶である。
【００１５】
（３）  前記溝が種結晶の成長面上に占める面積割合が５％以上９５％以下である（１）に記載のＳｉＣ単結晶育成用種結晶である。
【００１６】
（４）  成長面に溝を有するＳｉＣ単結晶育成用種結晶であって、前記溝の構成面の少なくとも一部が｛０００１｝面から１５°以上７５°以下の傾角を持った面であることを特徴とするＳｉＣ単結晶育成用種結晶である。
【００１７】
（５）  前記傾角が３０°以上６０°以下である（４）記載のＳｉＣ単結晶育成用種結晶である。
【００１８】
（６）  前記溝の幅が１μｍ以上２ｍｍ以下である（４）記載のＳｉＣ単結晶育成用種結晶である。
【００１９】
（７）  前記溝の深さを溝の幅で除した値で定義される溝のアスペクト比が０．１以上５以下である（４）記載のＳｉＣ単結晶育成用種結晶である。
【００２０】
（８）  前記溝が種結晶の成長面上に占める面積割合が５％以上１００％以下である（４）記載のＳｉＣ単結晶育成用種結晶である。
【００２１】
（９）  前記種結晶の口径が４０ｍｍ以上３００ｍｍ以下である（１）〜（８）の何れか一つに記載のＳｉＣ単結晶育成用種結晶である。
【００２２】
（１０）  昇華再結晶法により種結晶上にＳｉＣ単結晶を成長させる工程を包含するＳｉＣ単結晶の製造方法であって、前記種結晶として（１）〜（９）の何れか一つに記載の種結晶を用いることを特徴とするＳｉＣ単結晶の製造方法である。
【００２３】
（１１）  （１０）に記載の製造方法により得られたＳｉＣ単結晶インゴットであって、該インゴットの口径が５０ｍｍ以上３００ｍｍ以下であることを特徴とするＳｉＣ単結晶インゴットである。
【００２４】
（１２）  （１１）に記載のＳｉＣ単結晶インゴットであって、該インゴット中の貫通転位密度が１×１０４ｃｍ−２以下であることを特徴とするＳｉＣ単結晶インゴットである。
【００２５】
（１３）  （１１）又は（１２）に記載のＳｉＣ単結晶インゴットを切断および研磨してなるＳｉＣ単結晶基板である。
【００２６】
（１４）  （１３）記載のＳｉＣ単結晶基板に、ＳｉＣ薄膜をエピタキシャル成長してなるＳｉＣエピタキシャルウェハである。
【００２７】
（１５）  （１３）記載のＳｉＣ単結晶基板に、窒化ガリウム（ＧａＮ）、窒化アルミニウム（ＡｌＮ）、窒化インジウム（ＩｎＮ）又はこれらの混晶をエピタキシャル成長してなる薄膜エピタキシャルウェハである。
【発明の効果】
【００２８】
本発明の種結晶を用いれば、改良レーリー法により、転位欠陥が少ない良質のＳｉＣ単結晶を再現性良く成長させることができる。また、このようなＳｉＣ単結晶から切り出したウェハ及びエピタキシャルウェハを用いれば、光学的特性の優れた青色発光素子、電気的特性の優れた高周波・高耐圧電子デバイスを製作することができる。
【発明を実施するための最良の形態】
【００２９】
本発明のＳｉＣ単結晶の製造方法では、種結晶として、表面に特定形状の溝を有したＳｉＣ単結晶を用いることにより、転位欠陥を低減し、さらに大口径の｛０００１｝面ウェハを得ることができる。
【００３０】
図２を用いて、本発明の効果を説明する。本発明のＳｉＣ単結晶育成用種結晶は、図２（ａ）に模式的に示された矩形の溝、あるいは、例えば図２（ｂ）に模式的に示された｛０００１｝面から傾斜した面を構成面とするＶ字型の溝、を成長面に有していることを特徴とする。ただし、成長面の溝の形態は、以下に述べる効果を発現するものであれば、図２（ｂ）に示された形態に限定されるものではなく、例えば図３に示されたような形状の溝でも、同様な効果が期待できる。
【００３１】
まず、図２（ａ）に示した矩形の溝を成長面に有したＳｉＣ単結晶を種結晶として用いた場合について説明する。この場合、種結晶上の溝以外の部分においては、従来法の場合と同様に、成長はｃ軸方向に平行に進行する。この際、種結晶中に存在していた貫通転位（Ａ）、あるいは成長初期に新たに導入されたｃ軸方向に伸びる貫通転位は、そのまま成長結晶中をｃ軸方向に伝播する。一方、溝部においては、成長のまず初期段階では、成長はｃ軸にほぼ垂直方向に進行することになる。これは、｛０００１｝面に比べ、｛０００１｝面に垂直な面の方が、結晶成長に寄与する原子の付着確率が高いためである。その結果、溝内部は、ｃ軸に垂直に成長したＳｉＣ単結晶によって埋められることになる。この際、非特許文献２に示されているように、この部分においては、ｃ軸方向に伝播する貫通転位（Ｂ）の引き継ぎ及び新たな発生は完全に抑制される。
【００３２】
一方、このようにｃ軸方向の貫通転位が抑制された領域（溝部に成長した領域）には、  Ｊ．  Ｔａｋａｈａｓｈｉ  ｅｔ  ａｌ．，  Ｊｏｕｒｎａｌ  ｏｆ  Ｃｒｙｓｔａｌ  Ｇｒｏｗｔｈ，  Ｖｏｌ．１８１  （１９９７）  ｐｐ．２２９〜２４０に示されているように、｛０００１｝面積層欠陥が存在するが、その後の成長においては、再度ｃ軸と平行方向に結晶が成長するため、成長後半、溝部が埋められた上に成長した結晶部位には、｛０００１｝面の面欠陥である積層欠陥は引き継がれない。すなわち、本発明の一実施形態である、矩形の溝を成長面に有する種結晶を用いたＳｉＣ単結晶成長では、種結晶の溝部上に成長した部位には、種結晶の極く近傍を除けば、ｃ軸方向に伝播する貫通転位及び積層欠陥は皆無あるいは極めて少量しか存在しないことになる。種結晶の溝部以外の部分上に成長した結晶部位には従来通りｃ軸方向に伸びる貫通転位が存在するが、本発明の方法を、溝部の領域を変えて何度か実行すれば、結晶全域に渡って低転位密度のＳｉＣ単結晶を得ることができる。
【００３３】
種結晶の成長面上の溝の配置としては、縞状あるいは格子（十字）状が、溝加工の容易性の観点から好ましいが、上記のような成長様式が実現できれば、他の配置でも構わない。また、溝の配置の規則性（例えば、溝を等間隔に配置する等）も、上記のような成長様式が実現できれば、必要ない。
【００３４】
溝の幅としては１μｍ以上２ｍｍ未満、溝のアスペクト比（溝の深さ÷溝の幅）としては０．１以上３以下、溝が種結晶の成長面上に占める面積割合（溝部の面積÷種結晶の成長面の全面積）としては５％以上９５％以下が望ましい。
【００３５】
溝の幅が１μｍ未満になった場合には、ｃ軸に垂直方向への結晶成長が充分に行われず、非特許文献２に示されているような貫通転位の抑制効果が充分得られない。また、２ｍｍ以上の場合には、特許文献１に記載されているようにマイクロパイプの伝播・発生は抑制できるものの、溝の両側壁から成長した結晶の会合部（溝の中心部にできる）に新たな転位欠陥が発生し易くなり、転位欠陥低減の観点からは好ましくない。これは、溝幅が大きくなると、溝の両側壁から成長してきた結晶部位（図２（ａ）参照）が会合する際に、熱歪の影響により、格子面の不整合が起こり易くなるためである。
【００３６】
溝のアスペクト比が０．１未満になると、ｃ軸方向への結晶成長が支配的になってしまい、非特許文献２に記載されている効果が得られない。また、アスペクト比が３を超えると、溝の上部でのみ結晶成長が起こり易くなり、結果として溝が上部で閉息し下部が空洞として残ってしまい、そこから欠陥が入り易くなる。
【００３７】
さらに、溝が種結晶の成長面上に占める面積割合が５％未満では、本発明の効果が得られる面積が小さく、欠陥低減の効果が充分でない。また、溝部の面積割合が９５％を超えると、溝以外の部分が薄くなりすぎて、その部分の熱劣化等により良好な結晶成長を行うことが困難となる。
【００３８】
次に、図２（ｂ）に示した｛０００１｝面から傾斜した面を構成面とするＶ字型の溝を成長面に有した種結晶を用いてＳｉＣ単結晶を成長した場合の効果について述べる。本発明者らは、数多くの実験から、このような種結晶上にＳｉＣ単結晶を成長した場合に、種結晶中に存在する、あるいは成長初期に新たに発生したｃ軸方向に伸びる貫通転位が、ある確率で、その伝播方向を結晶ｃ軸に平行な方向から、垂直方向に向きを変化させることを見出した。転位の伝播方向が変化するメカニズムについては、まだ完全に解明された訳ではないが、発明者らは、一つのメカニズムとして、成長結晶表面における鏡像力を考えている。鏡像力とは、転位欠陥が成長結晶中を伝播する際に、表面近傍での配置エネルギーを最小とするために、成長表面に垂直方向に伝播しようとするものである。ｃ軸方向に伝播する貫通転位は、この鏡像力によって、まずｃ軸方向から成長結晶表面に垂直方向に偏向する。偏向した転位はｃ軸からも、ｃ軸に垂直方向からも傾いた形になるが、最終的には最容易すべり面（転位が最も安定に存在する面）である｛０００１｝面内、すなわちｃ軸に垂直方向に伝播するようになる。したがって、｛０００１｝面から傾いた面を少なくとも一つの構成面とする溝を成長面に有した種結晶上にＳｉＣ単結晶を成長した場合には、このような転位伝播方向の偏向のメカニズムにより、ｃ軸方向に伸びた貫通転位の密度が低減される。図２（ｂ）に示したようなＶ字型の溝の場合には、傾斜面で種結晶表面全域を覆うことができるので、先に述べた矩形の溝の場合と異なり、一回の結晶成長でほぼ全域に亘って貫通転位密度を低減させることができる。
【００３９】
｛０００１｝面からの傾角としては、１５°〜７５°、好ましくは３０°〜６０°が望ましい。傾角が１５°未満になった場合には、成長面と貫通転位の間の角度が垂直に近くなってしまい、転位の偏向の効果が得難い。また、７５°超の場合には、逆に成長面と貫通転位の間の角度が平行に近くなってしまい、やはり転位の偏向の効果が得難くなってしまう。
【００４０】
種結晶の成長面上の溝の配置としては、縞状あるいは格子（十字）状が、溝加工の容易性の観点から好ましいが、上記のような成長様式が実現できれば、他の配置でも構わない。また、溝の配置の規則性も、上記のような成長様式が実現できれば、必要ない。
【００４１】
溝の幅としては１μｍ以上２ｍｍ以下、溝のアスペクト比（溝の深さ÷溝の幅）としては０．１以上５以下、溝が種結晶の成長面上に占める面積割合（溝部の面積÷種結晶の成長面の全面積）としては５％以上１００％以下が望ましい。
【００４２】
溝の幅が１μｍ未満になった場合には、｛０００１｝面から傾斜した面上の結晶成長が充分に行われず、貫通転位の偏向の効果が充分得られない。また、２ｍｍ超の場合には、溝の左右の傾斜面から成長してきた結晶部位が会合する際に、熱歪の影響により、格子面の不整合が起こり易くなり、その結果新たな転位欠陥が発生し、やはり好ましくない。
【００４３】
溝のアスペクト比が０．１未満になると、ｃ軸方向への結晶成長が支配的になってしまい、貫通転位の偏向の効果が得られない。また、５を超えると溝の上部でのみ結晶成長が起こり易くなり、結果として溝が上部で閉息し下部が空洞として残ってしまい、そこから欠陥が入り易くなる。
【００４４】
さらに、溝が種結晶の成長面上に占める面積割合が５％以下では、本発明の効果が得られる面積が小さく欠陥低減の効果が充分でない。また、溝部の面積割合が１００％ということは、種結晶の成長面全てがＶ字型の溝あるいは図３に例示されたような傾斜面を有する溝で覆われていることを意味している。
【００４５】
種結晶への溝のつけ方については、幾つか方法が考えられる。一番簡便な方法は、機械加工（例えば、ダイヤモンドブレードによる切削）による方法である。ブレードの先端形状、幅等を選択し、さらにブレードによる切削を一次元的（縞状）あるいは二次元的（格子状）に行うことにより、色々な形状、配置の溝を形成することができる。また、半導体プロセス等で用いられているリソグラフィー工程によっても溝は形成可能である。種結晶表面に、樹脂レジストをパターニングし、その後、エッチング（例えば、反応性プラズマによるドライエッチング）により、レジストの開口部に溝を形成する。レジストは、二次元的にほぼどのような形状にもパターニングすることが可能なので、任意の溝配置が可能である。溝形状は、エッチング条件を選択することにより制御可能である。その他、電気化学エッチング、種結晶上へのＳｉＣ単結晶膜の選択エピタキシャル成長等によっても溝は形成可能である。
【００４６】
本発明の種結晶は、改良レーリー法の種結晶として供され、大口径のＳｉＣ単結晶の製造に用いられる。種結晶は、図１に示されるようにＳｉＣ原料粉末と共に坩堝内に収納され、アルゴン等の不活性ガス雰囲気中、２０００〜２４００℃に加熱される。この際、原料粉末に比べ、種結晶がやや低温になるように、温度勾配が設定される。原料は昇華後、この温度勾配により種結晶方向へ拡散、輸送される。単結晶成長は、種結晶に到着した原料ガスが種結晶上で再結晶化することにより実現される。
【００４７】
種結晶の口径としては、４０〜３００ｍｍが望ましい。改良レーリー法によるＳｉＣ単結晶成長では、種結晶とほぼ同口径の結晶が製造される。従って、種結晶の口径が４０〜３００ｍｍあれば、一回の成長で、口径５０〜３００ｍｍのＳｉＣ単結晶インゴットを製造することが可能となる。
【００４８】
本発明のＳｉＣ単結晶基板は、５０ｍｍ以上３００ｍｍ以下の口径を有しているので、この基板を用いて各種デバイスを製造する際、工業的に確立されている従来の半導体（Ｓｉ、ＧａＡｓ等）基板用の製造ラインを使用することができ、量産に適している。また、この基板の貫通転位密度が１×１０４ｃｍ−２以下と低いため、特に、大電流、高出力のデバイス製造に適している。さらに、このＳｉＣ単結晶ウェハ上にＣＶＤ法等によりエピタキシャル薄膜を成長して作製されるＳｉＣ単結晶エピタキシャルウェハ、あるいはＧａＮ、ＡｌＮ、ＩｎＮ及びこれらの混晶薄膜エピタキシャルウェハは、その基板となるＳｉＣ単結晶ウェハの転位密度が小さいために、良好な特性（耐電圧、エピタキシャル薄膜の表面モフォロジー等）を有するようになる。
【実施例】
【００４９】
（実施例１）
以下に、本発明の実施例を述べる。図４は、本発明の製造装置であり、種結晶を用いた改良レーリー法によってＳｉＣ単結晶を成長させる装置の一例である。まず、この単結晶成長装置について簡単に説明する。結晶成長は、種結晶１として用いた成長面に溝を有したＳｉＣ単結晶の上に、ＳｉＣ粉末原料２を昇華再結晶化させることにより行われる。種結晶１のＳｉＣ単結晶は、黒鉛製坩堝３の蓋４の内面に取り付けられる。ＳｉＣ粉末原料２は、黒鉛製坩堝３の内部に充填されている。このような黒鉛製坩堝３は、二重石英管５の内部に、黒鉛製の支持棒６により設置される。黒鉛製坩堝３の周囲には、熱シールドのための黒鉛製フェルト７が設置されている。二重石英管５は、真空排気装置１１により高真空排気（１０−３  Ｐａ以下）することができ、かつ内部雰囲気をＡｒガスにより圧力制御することができる。Ａｒガスは、Ａｒガス配管９を介して導入され、Ａｒガス用マスフローコントローラ１０によって流量が制御される。また、二重石英管５の外周には、ワークコイル８が設置されており、高周波電流を流すことにより黒鉛製坩堝３を加熱し、ＳｉＣ粉末原料２及び種結晶１のＳｉＣ単結晶を所望の温度に加熱することができる。坩堝温度の計測は、黒鉛製坩堝３上部及び下部を覆う黒鉛製フェルト７の中央部に直径２〜４ｍｍの光路を設け黒鉛製坩堝３上部及び下部からの光を取りだし、二色温度計を用いて行う。黒鉛製坩堝３下部の温度を原料温度、黒鉛製坩堝３上部の温度を種結晶温度とする。
【００５０】
次に、この結晶成長装置を用いたＳｉＣ単結晶の製造について、実施例を説明する。まず、種結晶１として、口径５０ｍｍの｛０００１｝面を有した４Ｈ型のＳｉＣ単結晶ウェハを用意した。次に、この種結晶１中に存在するｃ軸方向に伸びたマイクロパイプ欠陥と貫通転位の密度をエッチピット観察により計測した。その結果、平均でマイクロパイプ欠陥密度３．２ｃｍ−２、貫通転位密度１．５×１０４ｃｍ−２という値を得た。欠陥密度評価後、種結晶１のＳｉＣ単結晶の（０００−１）Ｃ面を研磨し、さらにその表面に機械加工により、矩形の溝を、幅は０．７ｍｍ、アスペクト比１、面積割合７５％で作り込んだ。種結晶表面における溝の配置は格子状とした。また、この機械加工により種結晶１の成長面に形成された加工損傷層は、薬液によるエッチングにより除去した。このようにして作製した溝付のＳｉＣ単結晶種結晶１を黒鉛製坩堝３の蓋４の内面に取り付けた。黒鉛製坩堝３の内部には、ＳｉＣ粉末原料２を充填した。次いで、ＳｉＣ粉末原料２を充填した黒鉛製坩堝３を、種結晶１を取り付けた蓋４で閉じ、黒鉛製フェルト７で被覆した後、黒鉛製支持棒６の上に乗せ、二重石英管５の内部に設置した。そして、二重石英管５の内部を真空排気した後、ワークコイル８に電流を流し、原料温度を２０００℃まで上げた。その後、雰囲気ガスとして窒素を１０％含むＡｒガスを流入させ、二重石英管５内圧力を約８０ｋＰａに保ちながら、原料温度を目標温度である２４００℃まで上昇させた。成長圧力である１．３ｋＰａには、約３０分かけて減圧し、その後約２０時間成長を続けた。この際の黒鉛製坩堝３内の温度勾配は１５℃／ｃｍで、成長速度は約０．８ｍｍ／時であった。得られた結晶の口径は５１．５ｍｍで、高さは１６ｍｍ程度であった。
【００５１】
こうして得られたＳｉＣ単結晶をＸ線回折及びラマン散乱により分析したところ、４Ｈ型のＳｉＣ単結晶が成長したことを確認できた。また、成長結晶中に存在するｃ軸方向に貫通するマイクロパイプ欠陥と転位欠陥密度を評価する目的で、成長した単結晶インゴットの成長後半部分を切断および研磨することにより｛０００１｝面ウェハを取り出した。その後、約５３０℃の溶融ＫＯＨでウェハ表面をエッチングし、顕微鏡によりマイクロパイプ欠陥と貫通転位欠陥に対応するエッチピットの密度を調べたところ、それぞれウェハ全面の平均で３．１ｃｍ−２、０．８×１０４ｃｍ−２という値を得た。
【００５２】
さらに、上記ＳｉＣ単結晶の成長後半の部位から、口径５１ｍｍの｛０００１｝面ＳｉＣ単結晶ウェハを切出し、鏡面ウェハとした。基板の面方位は（０００１）Ｓｉ面で［１１−２０］方向に８°オフとした。このＳｉＣ単結晶ウェハを基板として用いて、ＳｉＣのエピタキシャル成長を行った。ＳｉＣエピタキシャル薄膜の成長条件は、成長温度１５００℃、シラン（ＳｉＨ４）、プロパン（Ｃ３Ｈ８）、水素（Ｈ２）の流量が、それぞれ５．０×１０−９ｍ３／ｓｅｃ、３．３×１０−９ｍ３／ｓｅｃ、５．０×１０−５ｍ３／ｓｅｃであった。成長圧力は大気圧とした。成長時間は２時間で、膜厚としては約５μｍ成長した。
【００５３】
エピタキシャル薄膜成長後、ノマルスキー光学顕微鏡により、得られたエピタキシャル薄膜の表面モフォロジーを観察したところ、ウェハ全面に渡って非常に平坦で、ピット等の表面欠陥が少ない良好な表面モフォロジーを有するＳｉＣエピタキシャル薄膜が成長されているのが分かった。
【００５４】
また、上記ＳｉＣ単結晶から同様にしてオフ角度が０°の（０００１）Ｓｉ面ＳｉＣ単結晶ウェハを切り出し、鏡面研磨した後、その上にＧａＮ薄膜を有機金属化学気相成長（ＭＯＣＶＤ）法によりエピタキシャル成長させた。成長条件は、成長温度１０５０℃、トリメチルガリウム（ＴＭＧ）、アンモニア（ＮＨ３）、シラン（ＳｉＨ４）をそれぞれ、５４×１０−６モル／ｍｉｎ、４リットル／ｍｉｎ、２２×１０−１１モル／ｍｉｎ流した。また、成長圧力は大気圧とした。成長時間は６０分間で、ｎ型のＧａＮを３μｍの膜厚で成長させた。
【００５５】
得られたＧａＮ薄膜の表面状態を調べる目的で、成長表面をノマルスキー光学顕微鏡により観察した。ウェハ全面に渡って非常に平坦なモフォロジーが得られ、全面に渡って高品質なＧａＮ薄膜が形成されているのが分かった。
【００５６】
（実施例２）
まず、実施例１と同様に、種結晶１として、口径４８ｍｍの｛０００１｝面を有した４Ｈ型のＳｉＣ単結晶ウェハを用意した。次に、この種結晶１中に存在するｃ軸方向に伸びたマイクロパイプ欠陥と貫通転位の密度をエッチピットより計測した。その結果、平均でマイクロパイプ欠陥密度２．１ｃｍ−２、貫通転位密度１．２×１０４ｃｍ−２と言う値を得た。欠陥密度評価後、種結晶１の（０００−１）Ｃ面を研磨し、さらに表面に機械加工により、Ｖ字型の溝を、幅は１．０ｍｍ、アスペクト比０．５、面積割合１００％、｛０００１｝面からの傾角４５°で作り込んだ。種結晶１表面における溝の配置は縞状とした。また、この機械加工により種結晶１の成長面に形成された加工損傷層は、薬液によるエッチングにより除去した。このようにして作製した溝付のＳｉＣ単結晶種結晶１を黒鉛製坩堝３の蓋４の内面に取り付けた。黒鉛製坩堝３の内部には、ＳｉＣ粉末原料２を充填した。次いで、ＳｉＣ粉末原料２を充填した黒鉛製坩堝３を、種結晶１を取り付けた蓋４で閉じ、黒鉛製フェルト７で被覆した後、黒鉛製支持棒６の上に乗せ、二重石英管５の内部に設置した。そして、二重石英管５の内部を真空排気した後、ワークコイル８に電流を流し、原料温度を２０００℃まで上げた。その後、雰囲気ガスとして窒素を１０％含むＡｒガスを流入させ、二重石英管５内圧力を約８０ｋＰａに保ちながら、原料温度を目標温度である２４００℃まで上昇させた。成長圧力である１．３ｋＰａには、約３０分かけて減圧し、その後約２０時間成長を続けた。この際の黒鉛製坩堝３内の温度勾配は１５℃／ｃｍで、成長速度は約０．７５ｍｍ／時であった。得られた結晶の口径は５１．５ｍｍで、高さは１５ｍｍ程度であった。
【００５７】
こうして得られたＳｉＣ単結晶をＸ線回折及びラマン散乱により分析したところ、４Ｈ型のＳｉＣ単結晶が成長したことを確認できた。また、成長結晶中に存在するｃ軸方向に貫通するマイクロパイプ欠陥と転位欠陥密度を評価する目的で、成長した単結晶インゴットの成長後半部分を切断および研磨することにより｛０００１｝面ウェハを取り出した。その後、約５３０℃の溶融ＫＯＨでウェハ表面をエッチングし、顕微鏡によりマイクロパイプ欠陥と貫通転位欠陥に対応するエッチピットの密度を調べたところ、それぞれウェハ全面の平均で１．９ｃｍ−２、０．７×１０４ｃｍ−２という値を得た。
【００５８】
さらに、上記ＳｉＣ単結晶の成長後半の部位から、口径５１ｍｍの｛０００１｝面ＳｉＣ単結晶ウェハを切出し、鏡面ウェハとした。基板の面方位は（０００１）Ｓｉ面で［１１−２０］方向に８°オフとした。このＳｉＣ単結晶ウェハを基板として用いて、ＳｉＣのエピタキシャル成長を行った。ＳｉＣエピタキシャル薄膜の成長条件は、成長温度１５００℃、ＳｉＨ４、Ｃ３Ｈ８、Ｈ２の流量が、それぞれ５．０×１０−９ｍ３／ｓｅｃ、３．３×１０−９ｍ３／ｓｅｃ、５．０×１０−５ｍ３／ｓｅｃであった。成長圧力は大気圧とした。成長時間は２時間で、膜厚としては約５μｍ成長した。
【００５９】
エピタキシャル薄膜成長後、ノマルスキー光学顕微鏡により、得られたエピタキシャル薄膜の表面モフォロジーを観察したところ、基板の転位欠陥に起因する表面異常は観察されず、ウェハ全面に渡って良好な表面モフォロジーを有するＳｉＣエピタキシャル薄膜が成長されているのが分かった。
【００６０】
また、上記ＳｉＣ単結晶から同様にして、オフ角度が０°の（０００１）Ｓｉ面ＳｉＣ単結晶ウェハを切り出し、鏡面研磨した後、その上にＧａＮ薄膜をＭＯＣＶＤ法によりエピタキシャル成長させた。成長条件は、成長温度１０５０℃、ＴＭＧ、ＮＨ３、ＳｉＨ４をそれぞれ、５４×１０−６モル／ｍｉｎ、４リットル／ｍｉｎ、２２×１０−１１モル／ｍｉｎ流した。また、成長圧力は大気圧とした。成長時間は６０分間で、ｎ型のＧａＮを３μｍの膜厚で成長させた。
【００６１】
得られたＧａＮ薄膜の表面状態を調べる目的で、成長表面をノマルスキー光学顕微鏡により観察した。実施例１同様、ウェハ全面に渡って非常に平坦なモフォロジーが得られ、全面に渡って高品質なＧａＮ薄膜が形成されているのが分かった。
【図面の簡単な説明】
【００６２】
【図１】改良レーリー法の原理を説明する図である。
【図２】本発明の効果を説明する図である。
【図３】本発明で用いられる溝の形状例を示す図である。
【図４】本発明の製造方法に用いられる単結晶成長装置の一例を示す構成図である。
【符号の説明】
【００６３】
１    種結晶（ＳｉＣ単結晶）、
２    ＳｉＣ粉末原料、
３    黒鉛製坩堝、
４    黒鉛製坩堝蓋、
５    二重石英管、
６    支持棒、
７    黒鉛製フェルト、
８    ワークコイル、
９    Ａｒガス配管、
１０    Ａｒガス用マスフローコントローラ、
１１    真空排気装置。
【図１】
2006052097.tif 000002
【図２】
2006052097.tif 000003
【図３】
2006052097.tif 000004
【図４】
2006052097.tif 000005